(57)【要約】【課題】  柔軟性の乏しい剛直な素材やまた脆弱な素材の被試験体を１８０度引き剥がし法によって粘着力を測定すると、複合シート状素材が常に１８０度で剥離されるとは限らず、正確に被試験体の材料間の密着力を定量的に測定することができなかった。【解決手段】  複合シート状素材の一方の層を固定する基台１１０と、複合シート状素材の他方の層を基台１１０に対して垂直方向に引き上げる引き上げ部と、引き上げ部を駆動する駆動部と、複合シート状素材の層間の密着力を測定する測定手段１０５とからなる構成とすることで、層間の密着力が安定して測定できる剥離試験装置を提供することができる。【選択図】  図１
2006194599.tif 000002
【特許請求の範囲】
【請求項１】
異種の材質からなる層が貼りあわされた複合シート状素材の層間の密着力を測定する剥離試験装置であって、
前記複合シート状素材の一方の層を固定する基台と、前記複合シート状素材の他方の層を前記基台に対して垂直方向に引き上げる引き上げ部と、前記引き上げ部を駆動する駆動部と、前記複合シート状素材の層間の密着力を測定する測定手段とからなることを特徴とする剥離試験装置。
【請求項２】
基台は水平方向にスライド可能であり、前記基台の水平方向へのスライド距離と、引き上げ部を前記基台に対して垂直に引き上げる距離とが等しいことを特徴とする請求項１記載の剥離試験装置。
【請求項３】
基台と引き上げ部とが物理的な接続もしくは電気的制御によって連動することを特徴とする請求項１または２いずれかに記載の剥離試験装置。
【発明の詳細な説明】
【技術分野】
【０００１】
本発明は剥離試験装置、特に異種の材質を貼り合わせた複合シート状素材の材質層間の密着力を定量的に評価できる剥離試験装置に関する。
【背景技術】
【０００２】
従来のテープ材料の信頼性を評価する剥離試験方法として、接着強度を測定する評価試験項目がＪＩＳ規格(ＪＩＳ  Ｚ０２３７)が制定されている（非特許文献１参照）。この測定方法には、１８０度引き剥がし粘着力と傾斜式ボールタックと、保持力が粘着力の指標として記載されている。
【０００３】
異種の材質を二層以上貼りあわせた複合シート状素材の剥離方法としては、従来の１８０度引き剥がし粘着力で評価されている。従来の１８０度引き剥がし粘着力の測定機を図２に示す。図２において、被試験体である複合シート状素材２０７は、ステンレス製の基台２１０に一方の面を固定されており、この複合シート状素材２０７の反対面の一端を１８０度反転してチャック２０６で固定する。このチャック２０６はワイヤ−２０４で滑車２０３とプーリー２０２を経てモーター２０１に接続されている。また、モーター２０１が回転して、チャック２０６が引き上げられる際の応力はモーター２０１と、チャック２０６の間に入れられた応力センサー２０５によって測定されている。
【０００４】
これにより、モーター２０１を回転させることにより、チャック２０６が牽引され、複合シート状素材２０７が引き上げられ界面の密着力を応力センサー２０５の値を読み取ることによって測定することが可能であった。
【非特許文献１】日本工業規格  ＪＩＳ  Ｚ０２３７
【発明の開示】
【発明が解決しようとする課題】
【０００５】
しかしながら、柔軟性の乏しい例えば金属材料やセラミック多孔体などの複合シート状素材を１８０度引き剥がし法によって粘着力を測定すると、剥離試験中にチャックで接続された複合シート状素材が常に１８０度で剥離されるとは限らず、複合シート状素材の変形や破壊に必要な力が加味された応力を測定して処理することになってしまっていた。
【課題を解決するための手段】
【０００６】
前記従来の課題を解決するために、本発明の剥離試験装置は、異種の材質（例えば、Ａ層とＢ層）からなる層が貼りあわされた複合シート状素材の層間の密着力を測定する剥離試験装置であって、前記複合シート状素材の一方の層（Ａ層）を固定する基台と、前記複合シート状素材の他方の層（Ｂ層）を前記基台に対して垂直方向に引き上げる引き上げ部と、前記引き上げ部を駆動する駆動部と、前記複合シート状素材の層間の密着力を測定する測定手段とからなることを特徴とするものである。
【０００７】
また、剥離試験する時に、剥離角度が常に直角になるように、引き上げ部と基台が、例えば機械的にワイヤーと滑車や、電気的に接続されており、連動する機能を具備していることが好ましい。
【０００８】
この剥離試験装置を用いることにより、異種の材質を貼り合わせた複合シート状素材の材質間の密着力を定量的に評価することが可能になるというものである。
【０００９】
この際、複合シート状素材を測定したのち、複合シート状素材を取り除いて、測定装置
自身の動作に伴う応力分を差し引くことが好ましい。
【発明の効果】
【００１０】
本発明によると、柔軟性の乏しい例えば金属材料やセラミック多孔体などの複合シート状素材であっても、複合シート状素材の材質間の密着力を定量的に評価することが可能になるという特有の効果を有する。
【発明を実施するための最良の形態】
【００１１】
以下、本発明を実施するための最良の形態について、図面を参照しながら説明する。
【００１２】
図１は、本発明の実施の形態における剥離試験装置である。図１において、水平にスライドできる基台は１１０であり、１１３に示す被試験体である複合シート状素材を両面テープ等の接着剤１１４で固定し、その一端をチャック１１５で固定する。接着剤１１４としては、両面テープの他にエポキシ樹脂、パテ、のり、はんだ、ろう、パテ、うるし等を用いることができる。また接着剤を用いる以外にも、溶着や溶接（超音波、電気、高周波、アセチレン）という手段を用いることもできる。
【００１３】
基台１１０は、水平に容易にスライドできるようにベアリング部位１０９を設けてあり、またスライド時に均一に力が作用するようにバネ１１１を用いて固定部１１２に接続されている。
【００１４】
引き上げ台１０６は、ワイヤー１０７で滑車１０８を経て基台１１０に接続されている。引き上げ部１０６はワイヤー１０４を用いて、モーター１０１に設けられたプーリー１０２に接続されている。
【００１５】
密着力の測定は、モーター１０１が回転して、引き上げ台１０６が移動する際の応力としてモーター１０１と、引き上げ台１０６の間に入れられた測定手段である応力センサー１０５によって測定される。
【００１６】
モーター１０１を回転させる事により、滑車１０３が回転し、引き上げ部１０６が牽引され、複合シート状素材が、チャックによって引き上げられ剥離試験を行うことができる。
【００１７】
この引き上げ時にワイヤー１０７が基台１１０を牽引することから、複合シート状素材は常に直角の角度で剥離される。
【００１８】
測定後に複合シート状素材を取り外した本測定試験装置のみで、引き上げ試験を行うことにより、基台のみがスライドする時の力の成分を測定できる。
【００１９】
剥離試験の結果から、基台のスライド時の抵抗成分を差し引くことにより、正確に複合シート状素材の層間の密着力を測定することが可能になる。
【００２０】
この剥離試験装置を用いて松下電池工業株式会社の１８６５０ＨＧＳタイプの負極の電池極板を用いて集電体として使用している銅箔と活物質層間における剥離試験を評価した。その結果を図３に記載する。
【００２１】
図３に示したように、本発明の剥離試験装置を用いて剥離試験を行うと、層間の密着力が安定して測定できることがわかる。
【００２２】
図２は、非特許文献１に記載の１８０°剥離試験装置の概略を示す。図２において、２
０７に示す被試験体が接着剤２０８を用いて基台２０９に固定されている。
【００２３】
また被試験体２０７の一端は、引き上げ部に接続されたチャック２０６に端部を固定され、応力センサー２０５と滑車２０３を経てモーター２０１に接続されたプーリー２０２にワイヤー２０４で接続されている。
【００２４】
ここで、モーター２０１を回転することによって、チャック２０６が引き上げられ、被試験体２０６が引き上げられることから、複合材料の剥離試験を評価した。その結果を図４に記載する。
【００２５】
図４の結果から、比較例の試験方法では引き上げ時の応力が測定を通じて常に変化することがわかる。図１と２の結果から、本発明の剥離試験装置は、複合シート状素材の層間の密着力が試験を通じて安定して測定できることがわかる。
【００２６】
本実施の形態においては、特許請求の範囲でいうところの引き上げ部は、引き上げ台１０６とチャック１１５からなる構成としている。同様に駆動部はモーター１０１、プーリー１０２、滑車１０３、ワイヤー１０４からなる構成としている。また測定手段としては、応力センサー１０５を用いている。
【００２７】
本実施の形態においては、基台と引き上げ部とが連動して動く構成のみ示しているが、基台は固定して引き上げ部のみを垂直を保てるように動く構成としても良いことはいうまでもない。
【産業上の利用可能性】
【００２８】
本発明の剥離試験装置は異種の材質を貼り合わせた複合シート状素材の層間の密着力の指標となる剥離試験装置を提案するものであり、その素材が柔軟性の乏しい例えば金属材料やまたセラミック多孔体などの複合シート状素材で形成されていても、素材板の密着力を定量的に評価することが可能となる。
【図面の簡単な説明】
【００２９】
【図１】本発明の実施の形態に示す剥離試験装置を用いた剥離測定の図
【図２】従来の剥離試験装置を用いた剥離測定の図
【図３】本発明の実施の形態に示す剥離試験装置を用いた剥離試験結果を示す図
【図４】従来の剥離試験装置を用いた剥離試験結果を示す図
【符号の説明】
【００３０】
１０１  モーター
１０２  プーリー
１０３  滑車
１０４  ワイヤー
１０５  応力センサー（測定手段）
１０６  引き上げ台
１０７  ワイヤー
１０８  滑車
１０９  ベアリング部位
１１０  基台
１１１  バネ
１１２  固定部
１１３  被試験体
１１４  接着剤
１１５  チャック
２０１  モーター
２０２  プーリー
２０３  滑車
２０４  ワイヤー
２０５  応力センサー
２０６  チャック
２０７  被試験体
２０９  両面テープ
２１０  基台
【図１】
2006194599.tif 000003
【図２】
2006194599.tif 000004
【図３】
2006194599.tif 000005
【図４】
2006194599.tif 000006